(57)【要約】【課題】法規制の対象となっていない安全性の高い物質を使用し、販売者や購入者の取扱いが容易であり、人体や環境に対する影響が少なく、床面に塗布された被覆樹脂を劣化させずにスリップ痕を容易に除去することができる樹脂が被覆された床面に付着したスリップ痕用除去剤を提供する。【解決手段】グリコールジアルキルエーテル系溶剤及び／又は環式飽和エーテル系溶剤からなるグリコールエーテル類と環式飽和炭化水素とを一定の重量比にて混合し、水溶性を与える場合には、ノニオン系界面活性剤を配合する。【特許請求の範囲】
【請求項１】
グリコールジアルキルエーテル系溶剤及び／又は環式飽和エーテル系溶剤からなるグリコールエーテル類と環式飽和炭化水素とを含有してなることを特徴とする樹脂が被覆された床面に付着したスリップ痕用除去剤。
【請求項２】
グリコールジアルキルエーテル系溶剤及び／又は環式飽和エーテル系溶剤からなるグリコールエーテル類と環式飽和炭化水素とを混合してなる主溶剤にノニオン系界面活性剤を配合してなることを特徴とする樹脂が被覆された床面に付着したスリップ痕用除去剤。
【請求項３】
グリコールジアルキルエーテル系溶剤及び／又は環式飽和エーテル系溶剤からなるグリコールエーテル類と環式飽和炭化水素とを混合してなる主溶剤９０〜９９重量％とノニオン系界面活性剤１〜１０重量％とを含有してなることを特徴とする樹脂が被覆された床面に付着したスリップ痕用除去剤。
【請求項４】
グリコールエーテル類と環式飽和炭化水素とを重量比４：１〜１：４で混合してなる請求項１乃至３記載の樹脂が被覆された床面に付着したスリップ痕用除去剤。
【請求項５】
グリコールエーテル類がエチレングリコールジメチルエーテル、ジエチレングリコールジメチルエーテル、トリエチレングリコールジメチルエーテル、ジエチレングリコールジエチルエーテル、ジエチレングリコールジブチルエーテル、ジプロピレングリコールジメチルエーテル及びエチレングリコールホルマールから選ばれる一種又は二種以上からなる請求項１乃至４記載の樹脂が被覆された床面に付着したスリップ痕用除去剤。
【発明の詳細な説明】
【０００１】
【発明の属する技術分野】
本発明は、樹脂が被覆された床面に付着したスリップ痕用除去剤に関するものである。
【０００２】
【従来の技術】
周知の通り、倉庫や工場などにおいては、埃の発生を防止したり、フォークリフトやトラックなどのスリップ事故を防止したりするため、コンクリートやアスファルトなどからなる床面上にエポキシ系樹脂やウレタン系樹脂などの床面被覆用樹脂が塗布されている場合がある。そして、この場合には、通常、床面の装飾を兼ねてクリーム色や薄緑色などに着色された床面被覆用樹脂が使用されている。
【０００３】
ところが、前記床面被覆用樹脂が塗布された床面においてフォークリフトなどが急発進や急停車すると、該フォークリフトなどが装着している黒色タイヤのスリップ痕が床面に付着し、床面被覆用樹脂の色彩がクリーム色や薄緑色などの場合には該スリップ痕が非常に目立ってしまうという問題がある。
【０００４】
前記スリップ痕は、工場見学者に対して良い印象を与えず、特に、食品加工工場などにおいては不衛生な印象を与えてしまい企業イメージを低下させる恐れがある。
【０００５】
そこで、従来から前記スリップ痕に対して様々な対策が講じられており、例えば、スリップ痕が付着した床面全体に再度被覆樹脂を上塗りする方法、キシレンやトルエンなどの芳香族炭化水素系溶剤又は強アルカリ性溶剤を含有する除去剤を用いてスリップ痕を拭き取る方法、フォークリフトなどに被覆樹脂の色彩と同系色のタイヤを装着させることによってスリップ痕を目立たなくさせる方法などがある。
【０００６】
なお、特開２０００−６４５７６号公報には、ノンスリップ性に優れていると共に、ヒールマークやタイヤ跡の除去性にも優れた床面積層構造として、ノンスリップ性を有する表面に、ＪＩＳ  Ｋ  ５４００「塗料一般試験方法」８．９  「耐磨耗性試験」の磨耗減量が、４０ｍｇ以下であり、塗膜表面の水に対する接触角が９０°以上、シクロヘキサノンに対する接触角が３０°以上の上塗り塗膜を積層し、積層塗膜の滑り抵抗値５５以上とする床面積層構造が開示されている（特許文献１参照）。
【０００７】
【特許文献１】
特開２０００−６４５７６号公報（第１，５頁）
【０００８】
【発明が解決しようとする課題】
しかし、被覆樹脂を上塗りする方法においては、上塗り作業中及び被覆樹脂が完全に乾燥するまでの間は、工場などの稼働を停止させる必要があるため、多大な時間と費用が必要となり経済的でないという問題点があった。
【０００９】
また、芳香族炭化水素系溶剤や強アルカリ性溶剤を含有する除去剤は、人体や環境へ悪影響を及ぼす危険性があると共に、被覆樹脂を劣化させるという問題点があり、さらに、芳香族炭化水素系溶剤については、有機溶剤中毒予防法によって法的規制が課せられており、販売者及び購入者にとって取扱い難いものであった。
【００１０】
また、フォークリフトのタイヤを被覆樹脂の色彩と同系色のものにする方法では、異色の被覆樹脂によって塗り分けられた床面やタイヤの色彩と異なる被覆樹脂が塗布された床面において効果がないという問題点があった。
【００１１】
なお、特開２０００−６４５７６号公報に開示された床面積層構造においては、ノンスリップ効果を有する被覆樹脂のみが塗布された床面に比べてスリップ痕の除去性は向上するが、該スリップ痕の除去作業を行う際には、結局、前記芳香族炭化水素系溶剤や強アルカリ性溶剤を含有する除去剤を使用する必要がある。
【００１２】
そこで、本発明は、人体や環境に対する影響が少なく、床面に塗布された被覆樹脂を劣化させずにスリップ痕を容易に除去することができる除去剤を提供することを技術的課題として、その具現化をはかるべく研究・実験を重ねた結果、グリコールジアルキルエーテル系溶剤及び／又は環式飽和エーテル系溶剤からなるグリコールエーテル類と環式飽和炭化水素とを一定の重量比にて混合してなるスリップ痕除去剤によれば、床面に塗布された被覆樹脂を劣化させずにスリップ痕を容易に除去することができるという刮目すべき知見を得、前記技術的課題を達成したものである。
【００１３】
【課題を解決するための手段】
前記技術的課題は、次の通りの本発明によって解決できる。
【００１４】
即ち、本発明に係る樹脂が被覆された床面に付着したスリップ痕用除去剤は、グリコールジアルキルエーテル系溶剤及び／又は環式飽和エーテル系溶剤からなるグリコールエーテル類と環式飽和炭化水素とを含有してなるものである。
【００１５】
また、本発明に係る樹脂が被覆された床面に付着したスリップ痕用除去剤は、グリコールジアルキルエーテル系溶剤及び／又は環式飽和エーテル系溶剤からなるグリコールエーテル類と環式飽和炭化水素とを混合してなる主溶剤にノニオン系界面活性剤を配合してなるものである。
【００１６】
また、本発明に係る樹脂が被覆された床面に付着したスリップ痕用除去剤は、グリコールジアルキルエーテル系溶剤及び／又は環式飽和エーテル系溶剤からなるグリコールエーテル類と環式飽和炭化水素とを混合してなる主溶剤９０〜９９重量％とノニオン系界面活性剤１〜１０重量％とを含有してなるものである。
【００１７】
また、本発明は、前記いずれかの樹脂が被覆された床面に付着したスリップ痕用除去剤において、グリコールエーテル類と環式飽和炭化水素とを重量比４：１〜１：４で混合してなるものである。
【００１８】
さらに、本発明は、前記いずれかの樹脂が被覆された床面に付着したスリップ痕用除去剤において、グリコールエーテル類がエチレングリコールジメチルエーテル、ジエチレングリコールジメチルエーテル、トリエチレングリコールジメチルエーテル、ジエチレングリコールジエチルエーテル、ジエチレングリコールジブチルエーテル、ジプロピレングリコールジメチルエーテル及びエチレングリコールホルマールから選ばれる一種又は二種以上からなるものである。
【００１９】
【発明の実施の形態】
以下、本発明の実施の形態を説明する。
【００２０】
実施の形態．
【００２１】
本発明に係る樹脂が被覆された床面に付着したスリップ痕用除去剤（以下、単に「スリップ痕除去剤」ともいう。）は、グリコールジアルキルエーテル系溶剤及び／又は環式飽和エーテル系溶剤からなるグリコールエーテル類と環式飽和炭化水素とを含有してなるスリップ痕除去剤であり、使用時における水溶性を与えるために必要に応じてノニオン系界面活性剤が配合される。
【００２２】
グリコールジアルキルエーテル系溶剤と環式飽和エーテル系溶剤とからなるグリコールエーテル類と環式飽和炭化水素とは、重量比４：１〜１：４にて混合することが好ましい。両溶剤を当該重量比で混合する場合にはゴムを主成分とするスリップ痕を迅速に溶解することができるので優れた除去性能が得られる。なお、当該重量比の範囲から外れた比で両溶剤を混合した場合には、スリップ痕が溶解し難くなって除去性能が低下する傾向にある。
【００２３】
グリコールジアルキルエーテル系溶剤としては、エチレングリコールジメチルエーテル、ジエチレングリコールジメチルエーテル、トリエチレングリコールジメチルエーテル、ジエチレングリコールジエチルエーテル、ジエチレングリコールジブチルエーテル、ジプロピレングリコールジメチルエーテルなどを使用することができる。
【００２４】
環式飽和エーテル系溶剤としては、入手が容易なエチレングリコールホルマールを使用すればよい。
【００２５】
なお、グリコールジアルキルエーテル系溶剤又は環式飽和エーテル系溶剤をそれぞれ単独で使用する場合には、いずれもスリップ痕除去剤全体量に対して２５〜７５重量％の割合で含有させることが好ましい。また、グリコールジアルキルエーテル系溶剤と環式飽和エーテル系溶剤とを混合して使用する場合には、混合した溶剤をスリップ痕除去剤全体量に対して２５〜７５重量％の割合で含有させることが好ましい。なお、グリコールジアルキルエーテル系溶剤と環式飽和エーテル系溶剤とは同系溶剤であるので、両溶剤は任意の割合にて混合することができる。
【００２６】
環式飽和炭化水素としては、シクロヘキサン、メチルシクロヘキサン、エチルシクロヘキサン、シクロペンタン、エチルシクロペンタン及びシクロヘプタンなどを使用することができる。特に、シクロヘキサン及びメチルシクロヘキサンは安価で入手し易いため好適である。なお、環式飽和炭化水素は、スリップ痕除去剤全体量に対して２５〜７５重量％の割合で含有させることが好ましい。
【００２７】
ノニオン系界面活性剤は、スリップ痕除去剤に水溶性を与えるために配合されるものであり、例えば、市販のノニオン系界面活性剤を使用すればよい。なお、ノニオン系界面活性剤のスリップ痕除去剤全体量に対する割合が１重量％未満の場合には、水溶性が低下する傾向にあり、１０重量％を超えて含有させても水溶性は向上せず、むしろスリップ痕が溶解し難くなって除去性能が低下する傾向にある。従って、ノニオン系界面活性剤は、スリップ痕除去剤全体量に対して１〜１０重量％の割合で含有させることが好ましく、より好ましくは５〜１０重量％とすればよい。
【００２８】
なお、ノニオン系界面活性剤を配合する場合には、グリコールエーテル類と環式飽和炭化水素とを混合してなる主溶剤をスリップ痕除去剤全体に対して９０〜９９重量％の割合で含有させればよい。
【００２９】
本発明に係るスリップ痕除去剤の調製方法は極めて簡単であり、前記割合に従って所要量の各物質を秤量した後、グリコールエーテル類と環式飽和炭化水素とをステンレスタンクに投入し、必要に応じてノニオン系界面活性剤を投入する。そして、これらを十分に攪拌すれば目的とするスリップ痕除去剤を得ることができる。
【００３０】
【実施例】
実施例１〜８、比較例１〜８．
【００３１】
グリコールエーテル類及び環式飽和炭化水素の種類と各配合物の配合重量（ｇ）を表１（実施例１〜８）及び表２（比較例１〜８）に示すとおりに変更して前記調製方法によってスリップ痕除去剤を得た。
【００３２】
【表１】
2004250599.tif 000002
【００３３】
【表２】
2004250599.tif 000003
【００３４】
なお、ノニオン系界面活性剤としては、実施例２，７，８及び比較例２，７においては、ノニポール６０（商品名・三洋化成工業株式会社製）を使用し、実施例３及び比較例３，８においては、トーホールＮ２２０（商品名・東邦化学工業株式会社製）を使用し、実施例４及び比較例４においては、アデカトールＳＯ１２０  （商品名・旭電化工業株式会社製）を使用し、実施例５及び比較例５においては、アデカエストールＴＬ−１６１（商品名・旭電化工業株式会社製）を使用し、実施例６及び比較例６においては、ナロアクティＮ９５  （商品名・三洋化成工業株式会社製）を使用した。
【００３５】
そして、実施例１〜８及び比較例１〜８で得られた各スリップ痕除去剤を用いて次の試験を行った。
【００３６】
コンクリート面に床面被覆用薄緑色エポキシ樹脂（ケミクリートＥ・商品名：株式会社エービーシー商会・販売）を塗布して乾燥させた後、黒色タイヤを装着したフォークリフトにてスリップ痕を付着させる。次に、該スリップ痕に前記実施例１〜８及び比較例１〜８の各スリップ痕除去剤を塗布して３分間放置した後、実施例１及び比較例１のノニオン系界面活性剤が配合されていない各スリップ痕除去剤についてはウエスによる拭き取り試験を行い、実施例２〜８及び比較例２〜８の各ノニオン系界面活性剤が配合された各スリップ痕除去剤についてはシャワーによる水洗い試験を行った。
【００３７】
前記試験を行った後、スリップ痕が床面上から除去された程度を目視にて観察し、スリップ痕が完全に除去されている場合を○印、スリップ痕が僅かに残存している場合を△印、スリップ痕のほとんど全部が残存している場合を×印として評価した（除去性評価）。さらに、実施例２〜８及び比較例２〜８の各スリップ痕除去剤については、スリップ痕を溶解したスリップ痕除去剤が床面上から洗い流された程度を目視にて観察し、スリップ痕除去剤が完全に洗い流されている場合を○印、スリップ痕除去剤が僅かに残存している場合を△印、スリップ痕除去剤のほどんど全部が残存している場合を×印として評価した（洗浄性評価）。
【００３８】
実施例１〜８の各スリップ痕除去剤を用いて行った試験における各評価の結果を表３、比較例１〜８の各スリップ痕除去剤を用いて行った試験における各評価の結果を表４にそれぞれ示す。
【００３９】
【表３】
2004250599.tif 000004
【００４０】
実施例１〜８の各スリップ痕除去剤を用いてスリップ痕を除去した床面は、殆ど変色しておらず、被覆樹脂自体の劣化は認められなかった。
【００４１】
【表４】
2004250599.tif 000005
【００４２】
【発明の効果】
本発明に係る樹脂が被覆された床面に付着したスリップ痕用除去剤は、グリコールエーテル類と環式飽和炭化水素とを一定の重量比で混合したものであるため、床面に塗布された被覆樹脂を劣化させることなくスリップ痕を除去することができる。また、ノニオン系界面活性剤を配合することにより、水溶性が与えられるので、近年、床面の清掃時に使用されている床面洗浄後の廃液を吸引して内蔵タンクに回収するタイプのポリッシャーを用いて除去作業を行う場合にも該廃液が水によって希釈されるので、内蔵タンクの劣化故障が殆ど生じない。さらに、安全性の高い物質からなるので、人体や環境に対する影響が少なく、法規制の対象にもならないため、販売者や購入者が取扱い易い。
【００４３】
従って、本発明の産業上利用性は非常に高いといえる。